КАТАЛИЗАТОР-ЛОВУШКА NOx В УСЛОВИЯХ ОБЕДНЕННОЙ СМЕСИ С УЛУЧШЕННЫМИ ХАРАКТЕРИСТИКАМИ ПРИ ВЫСОКИХ И НИЗКИХ ТЕМПЕРАТУРАХ

x
1. Композиция катализатора-ловушки NO в условиях обедненной смеси, содержащая:
слой покрытия из пористого оксида типа «washcoat» на субстрате-носителе, включающем:
материал первой подложки, содержащий более чем 50% масс. восстанавливаемого оксида металла;
от 10 до 30% масс, щелочноземельного оксида металла, нанесенного на материал второй подложки, содержащий жаропрочный оксид металла, и 50% масс, или менее восстанавливаемого оксида металла; и
компонент металла платиновой группы, нанесенный по меньшей мере на один из материала первой подложки и материала второй подложки.
x
2. Композиция катализатора-ловушки NO в условиях обедненной смеси по п. 1, причем от 0,5% до 10% масс, щелочноземельного металла нанесены на часть материала первой подложки.
x
3. Композиция катализатора-ловушки NO в условиях обедненной смеси по п. 2, причем от 3% до 6 мас. % щелочноземельного металла нанесены на часть материала первой подложки.
x
2
2
2
3
2
3
4. Композиция катализатора-ловушки NO в условиях обедненной смеси по п. 1, причем восстанавливаемым оксидом металла является один или более из СеО, MnO, MnO, FeO, CuO, или СоО и их смесей.
x
5. Композиция катализатора-ловушки NO в условиях обедненной смеси по п. 1, причем материал первой подложки дополнительно содержит оксид алюминия.
x
6. Композиция катализатора-ловушки NO в условиях обедненной смеси по п. 1, причем материал первой подложки дополнительно содержит одну или более легирующих присадок, выбранных из оксидов Y, Nd, Sm, La, Zr, Nb или Pr.
x
7. Композиция катализатора-ловушки NO в условиях обедненной смеси по п. 1, причем щелочноземельным металлом является оксид бария.
x
8. Композиция катализатора-ловушки NO в условиях обедненной смеси по п. 1, причем материал первой подложки содержит 100% масс, оксида церия.
x
9. Композиция катализатора-ловушки NO в условиях обедненной смеси по п. 1, причем материал второй подложки состоит в основном из оксида церия и оксида алюминия.
x
10. Композиция катализатора-ловушки NO в условиях обедненной смеси по п. 9, причем материал второй подложки содержит 20-50% масс, оксида церия и 50-80% масс, оксида алюминия.
x
11. Композиция катализатора-ловушки NO в условиях обедненной смеси по п. 9, причем оксид церия и оксид алюминия присутствуют в соотношении 30:70 оксида церия к оксиду алюминия.
x
12. Композиция катализатора-ловушки NO в условиях обедненной смеси по п. 9, причем оксид церия и оксид алюминия присутствуют в соотношении 50:50 оксида церия к оксиду алюминия.
x
13. Композиция катализатора-ловушки NO в условиях обедненной смеси по п. 7, причем от 1% до 7% масс, оксида бария нанесены на первую подложку.
x
14. Композиция катализатора-ловушки NO в условиях обедненной смеси по п. 1, причем компонент металла платиновой группы включает один или более из Rh, Pt и Pd.
x
15. Композиция катализатора-ловушки NO в условиях обедненной смеси по п. 14, дополнительно содержащая материал третьей подложки, содержащий жаропрочный оксид металла и 50% масс, или менее восстанавливаемого оксида металла.
x
16. Композиция катализатора-ловушки NO в условиях обедненной смеси по п. 15, причем жаропрочным оксидом металла является оксид алюминия.
x
17. Композиция катализатора-ловушки NO в условиях обедненной смеси по п. 14, причем компонент металла платиновой группы включает Pt и Pd.
x
3
3
18. Композиция катализатора-ловушки NO в условиях обедненной смеси по п. 17, причем Pt присутствует в интервале от 20 до 200 г/фт, Pd присутствует в интервале от 1 до 50 г/фт, и соотношение Pt к Pd находится в интервале от 15:1 до 2:1.
x
19. Композиция катализатора-ловушки NO в условиях обедненной смеси по п. 18, причем соотношение Pt к Pd находится в интервале от 10:1 до 4:1.
x
20. Композиция катализатора-ловушки NO в условиях обедненной смеси по п. 1, причем 100% компонента металла платиновой группы находится на второй подложке и компонент металла платиновой группы содержит Pt и Pd.
x
21. Композиция катализатора-ловушки NO в условиях обедненной смеси по п. 1, причем компонент металла платиновой группы содержит Pt и Pd, и причем 50-100% масс.Pd находится на первой подложке.
x
22. Композиция катализатора-ловушки NO в условиях обедненной смеси по п. 1, причем компонент металла платиновой группы содержит Pt и Pd, и причем 2-10% масс.Pt находится на первой подложке.
x
3
23. Композиция катализатора-ловушки NO в условиях обедненной смеси по п. 17, причем компонент металла платиновой группы дополнительно содержит родий, присутствующий в интервале от 1 до 20 г/фтна части первой подложки.
x
24. Композиция катализатора-ловушки NO в условиях обедненной смеси по п. 1, причем вторая подложка и первая подложка присутствуют в соотношении от 1:3 до 4:1 второй подложки к первой подложке.
x
25. Композиция катализатора-ловушки NO в условиях обедненной смеси по п. 24, причем вторая подложка и первая подложка присутствуют в соотношении от 1:2 до 3:1 второй подложки к первой подложке.
x
26. Композиция катализатора-ловушки NO в условиях обедненной смеси по п. 1, причем жаропрочный оксид металла второй подложки легирован одним или более из оксида Mg, Mn и Zr.
x
27. Композиция катализатора-ловушки NO в условиях обедненной смеси по п. 26, причем жаропрочный оксид металла легирован оксидом Mg и Zr.
x
3
28. Композиция катализатора-ловушки NO в условиях обедненной смеси по п. 7, причем загрузка оксида бария и второй подложки присутствует в интервале от 1 до 4 г/дюйм.
x
3
29. Композиция катализатора-ловушки NO в условиях обедненной смеси по п. 13, причем загрузка оксида бария и первой подложки присутствует в интервале от 0,1 до 2 г/дюйм.
x
30. Система выхлопного газа для двигателя внутреннего сгорания, работающего на обедненной топливной смеси, содержащая композицию катализатора-ловушки NO в условиях обедненной смеси по п. 1, причем система дополнительно содержит расположенный ниже по потоку катализатор селективного каталитического восстановления (SCR).
x
31. Система выхлопного газа по п. 30, причем композиция катализатора-ловушки NO в условиях обедненной смеси расположена в виде покрытия из пористого оксида типа «washcoat» на субстрате и катализатор SCR расположен в виде отдельного слоя покрытия из пористого оксида типа «washcoat» на отдельном субстрате, расположенным ниже по потоку.
x
32. Система выхлопного газа по п. 31, причем композиция катализатора-ловушки NO в условиях обедненной смеси находится на сотовом проточном субстрате и катализатор SCR находится на субстрате с проточными стенками.
x
33. Система выхлопного газа по п. 31, причем композиция катализатора-ловушки NO в условиях обедненной смеси находится на субстрате с проточными стенками и катализатор SCR находится на сотовом проточном субстрате.
x
34. Композиция катализатора-ловушки NO в условиях обедненной смеси, содержащая:
слой покрытия из пористого оксида типа «washcoat» на субстрате-носителе, включающий:
материал первой подложки, содержащий более чем 50% масс.
восстанавливаемого оксида металла;
от 10 до 20% масс, щелочноземельного металла, нанесенного на материал второй подложки, содержащий жаропрочный оксид металла и 50% масс, или менее восстанавливаемого оксида металла;
компонент металла платиновой группы, нанесенный на материал третьей подложки, содержащий более чем 50% масс, восстанавливаемого оксида металла; и
компонент металла платиновой группы, нанесенный на материал четвертой подложки, содержащий жаропрочный оксид металла и 50% масс, или менее восстанавливаемого оксида металла.
x
35. Композиция катализатора-ловушки NO в условиях обедненной смеси по п. 34, причем металл платиновой группы присутствует на части материала первой подложки.
x
36. Композиция катализатора-ловушки NO в условиях обедненной смеси по п. 35, причем металлом платиновой группы на части материала первой подложки является родий.
x
3
37. Композиция катализатора-ловушки NO в условиях обедненной смеси по п. 36, причем родий присутствует в интервале от 1 до 20 г/фт.
x
2
3
2
2
2
2
3
2
3
38. Композиция катализатора-ловушки NO в условиях обедненной смеси по п. 34, причем третья подложка содержит один или более из AlO и ZrO, и причем восстанавливаемым оксидом металла является один или более из СеО, MnO, MnO, FeO, CuO, или СоО и их смесей.
x
39. Композиция катализатора-ловушки NO в условиях обедненной смеси по п. 34, причем материал первой подложки содержит 100%  масс, оксида церия.
x
40. Композиция катализатора-ловушки NO в условиях обедненной смеси по п. 34, причем щелочноземельным металлом, нанесенным на вторую подложку, является оксид бария.
x
41. Композиция катализатора-ловушки NO в условиях обедненной смеси по п. 34, причем компонентом металла платиновой группы, нанесенным на материал третьей подложки, является родий.
x
3
42. Композиция катализатора-ловушки NO в условиях обедненной смеси по п. 41, причем родий на третьей подложке присутствует в интервале от 1 до 20 г/фт.
x
3
43. Композиция катализатора-ловушки NO в условиях обедненной смеси по п. 42, причем родий присутствует в интервале от 3 до 7 г/фт.
x
2
2
3
2
44. Композиция катализатора-ловушки NO в условиях обедненной смеси по п. 38, причем третья подложка содержит один или более из CeO, AlO, ZrO и их смесей.
x
2
2
3
2
45. Композиция катализатора-ловушки NO в условиях обедненной смеси по п. 34, причем четвертая подложка содержит один или более из СеО, AlO, ZrO и их смесей.
x
46. Композиция катализатора-ловушки NO в условиях обедненной смеси по п. 45, причем компонент металла платиновой группы, нанесенный на материал четвертой подложки, содержит Pt и Pd.
x
47. Композиция катализатора-ловушки NO в условиях обедненной смеси по п. 34, причем жаропрочный оксид четвертой подложки легирован одним или более из оксида Mg, Mn и Zr.
x
x
48. Способ обработки выхлопного газа из двигателя внутреннего сгорания, работающего на обедненной топливной смеси, причем способ включает введение в контакт обедненного выхлопного газа, содержащего оксид азота, с композицией катализатора-ловушки NO в условиях обедненной смеси по п. 1, и периодическое введение в контакт композиции катализатора-ловушки NO в условиях обедненной смеси с обогащенным выхлопным газом.
x
x
49. Способ обработки выхлопного газа из двигателя внутреннего сгорания, работающего на обедненной топливной смеси, причем способ включает введение в контакт обедненного выхлопного газа, содержащего оксид азота, с композицией катализатора-ловушки NO в условиях обедненной смеси по п. 34 и периодическое введение в контакт композиции катализатора-ловушки NO в условиях обедненной смеси с обогащенным выхлопным газом.